(57)【特許請求の範囲】
【請求項１】
炭化水素抗井の掘削又は作業のための耐摩耗性ねじ式管状コンポーネントであって、
前記管状コンポーネントは金属で管状に作られ、その両末端（１；２）の一方にねじ式領域（３；４）があり、前記ねじ式領域はそのねじ式末端が雄型ねじか雌型ねじかにより外周面又は内周面上に作られており、少なくとも前記末端（１；２）の部分がフルオロウレタンマトリックスを含む耐摩耗性の乾燥フィルムで被覆され、
固体潤滑剤の粒子が前記マトリックス中に分散されていることを特徴とする、耐摩耗性ねじ式管状コンポーネント。
【請求項２】
フルオロウレタンマトリックスが架橋フルオロエチレンビニルエーテルにより得られることを特徴とする、請求項１記載の耐摩耗性ねじ式管状コンポーネント。
【請求項３】
前記固体潤滑剤の前記粒子が第１、２、３及び４類の少なくとも２つの類由来の潤滑剤の粒子を含むことを特徴とする、請求項１記載の耐摩耗性ねじ式管状コンポーネント。
【請求項４】
耐腐食剤が前記マトリックスに溶け込んでいることを特徴とする、前記請求項１〜３のいずれか１項記載の耐摩耗性ねじ式管状コンポーネント。
【請求項５】
合成ワックス及び／又は油が前記マトリックスに溶け込んでいることを特徴とする、請求項１〜４のいずれか１項記載の耐摩耗性ねじ式管状コンポーネント。
【請求項６】
機械的性質を補強するために添加剤が前記マトリックスに溶け込んでいることを特徴とする、請求項１〜５のいずれか１項記載の耐摩耗性ねじ式管状コンポーネント。
【請求項７】
ねじ式領域（３；４）全体が乾燥フィルムで被覆されていることを特徴とする、請求項１〜６のいずれか１項記載の耐摩耗性ねじ式管状コンポーネント。
【請求項８】
金属／金属封止面を含み、前記封止面が乾燥フィルムで被覆されていることを特徴とする、請求項１〜７のいずれか１項記載の耐摩耗性ねじ式管状コンポーネント。
【請求項９】
互いに組み合わさった雄型ねじ式管状コンポーネント及び雌型ねじ式管状コンポーネントを含むねじ式管状接続部であって、前記ねじ式管状コンポーネントの少なくとも１つが請求項１〜８のいずれか１項記載のコンポーネントであることを特徴とする、ねじ式管状接続部。
【請求項１０】
炭化水素坑井の掘削又は作業のための耐摩耗性ねじ式管状コンポーネントを被覆する方法であって、前記管状コンポーネントは金属で管状に作られ、その両末端（１；２）の一方にねじ式領域（３；４）があり、前記ねじ式領域はそのねじ式末端が雄型ねじか雌型ねじかにより外周面又は内周面上に作られており、前記方法は、以下の：
−架橋可能なフルオロエチレンビニルエーテル樹脂を含む耐摩耗性の系を得る工程；
−少なくともねじ式領域（３；４）の部分に少なくとも２０ミクロンを上回る厚さで前記系を堆積する工程；
−フルオロエチレンビニルエーテル樹脂を架橋してフルオロウレタンを得る工程；
を含み、
前記系が固体潤滑剤の粒子を含むことを特徴とする、耐摩耗性ねじ式管状コンポーネントを被覆する方法。
【請求項１１】
前記系が、架橋可能なフルオロエチレンビニルエーテル樹脂の水分散液又は有機分散液であることを特徴とする、請求項１０記載のねじ式管状コンポーネントを被覆する方法。
【請求項１２】
前記系が、架橋可能なフルオロエチレンビニルエーテル樹脂のエマルジョンであることを特徴とする、請求項１０記載のねじ式管状コンポーネントを被覆する方法。
【請求項１３】
前記系が、有機溶媒に溶解された架橋可能なフルオロエチレンビニルエーテル樹脂であることを特徴とする、請求項１０記載のねじ式管状コンポーネントを被覆する方法。
【請求項１４】
前記系が、硬化剤を含むことを特徴とする、請求項１０〜１３のいずれか１項記載の耐摩耗性ねじ式管状コンポーネントを被覆する方法。
【請求項１５】
前記系が、前記固体潤滑剤の前記粒子が第１、２、３及び４類の少なくとも２つの類由来の潤滑剤の粒子を含むことを特徴とする、請求項１０〜１４のいずれか１項記載の耐摩耗性ねじ式管状コンポーネントを被覆する方法。
【請求項１６】
前記系が耐腐食剤を含むことを特徴とする、請求項１０〜１５のいずれか１項記載の耐摩耗性ねじ式管状コンポーネントを被覆する方法。
【請求項１７】
前記系が合成ワックス及び／又は油を含むことを特徴とする、請求項１０〜１６のいずれか１項記載の耐摩耗性ねじ式管状コンポーネントを被覆する方法。
【請求項１８】
前記系が補強添加剤を含むことを特徴とする、請求項１０〜１７のいずれか１項記載の耐摩耗性ねじ式管状コンポーネントを被覆する方法。
【請求項１９】
フルオロエチレンビニルエーテル樹脂を含む前記系の堆積前に、砂の吹付、リン酸塩皮膜処理及び銅−亜鉛−スズの電解析出から構成される群から選択される表面処理の工程が行われることを特徴とする、請求項１０〜１８のいずれか１項記載の耐摩耗性ねじ式管状コンポーネントを被覆する方法。
【発明の詳細な説明】
【技術分野】
【０００１】
本発明は炭化水素坑井の掘削及び作業に用いられる耐摩耗性管状コンポーネントに関し、より的確には、当該コンポーネントのねじ式末端に関し、当該末端は雄型又は雌型であり、対応する別のコンポーネントの末端に接続されることができ、接続部を構成する。本発明はまた組立により２の管状コンポーネントを合わせて得られるねじ式接続部に関する。本発明はまた当該耐摩耗性管状コンポーネントを被覆する方法に関する。
【０００２】
「炭化水素坑井の掘削及び作業に用いられる」コンポーネントとは、同じタイプの別の要素と接続することを目的にするか、又は、炭化水素坑井掘削用ストリング若しくはワークオーバー用ライザー等のメンテナンスを目的とするライザー、生産（プロダクション）ライザー等の作業用ライザー、あるいは坑井での作業で用いられる鋳型ストリングや管状ストリング用ライザーを最終的に形成することを目的とする、実質的に管状のいかなる要素をも意味する。本発明はまた、ドリルパイプ、重量ドリルパイプ、パイプ接続部のドリルカラー及びその部分並びにツールジョイントとして知られる重量パイプ等のドリルストリングで用いられるコンポーネントにも適用できる。
【０００３】
各管状コンポーネントは、雄型ねじ式領域を備える１の末端及び／又は雌型ねじ式領域を備える１の末端を含み、各々対応する別のコンポーネントの末端と組立てて接続されることを目的とし、当該組立品を接続部と定義する。
【背景技術】
【０００４】
ねじ式管状コンポーネントは、使用条件により課せられた締まりばめや密封のための条件を満たすように設定された応力で接続される。接続部で用いられる合金のタイプに応じて、当該応力の程度や性質は異なってよい。炭素鋼合金は、一般に、腐食挙動に関してやや脆弱であるが、その一方でより有益な摩擦特性がある。ステンレス鋼合金は、それに対して、より臨界的な摩擦挙動を示すが、腐食耐性は極めて良好である。坑井では当該ねじ式管状コンポーネントが数度の組立−分解サイクルを受けなければならないかもしれない。組立作業は、高軸荷重下、例えば、ねじ接続部により接続される長さ数メートルの管の荷重、で一般的に行われ、当該管は、接続されるねじ式要素の軸からわずかにずらして配置されてるかもしれないが；これにより、ねじ領域及び金属/金属封止面での摩耗のリスクが生じる。
【０００５】
ねじ式領域を保護することを目的とした様々な解決方法が行われてきた。
【０００６】
伝統的に、組立−分解作業中で摩耗からねじ式領域を保護するために、腐食から保護するグリースを剥ぎ取り、米国石油協会（ＡＰＩ）規格のAPI Bul 5A2又は5A3によるグリース等の特別な組立グリースで被覆する。しかしながら、現場で追加の被覆プロセスが実施される必要がある不都合に加え、鉛等の重金属及び／又は有毒金属が混在する当該グリースを用いると、坑井や周辺に汚染が生じるという不都合が生じるが、それは、過剰なグリースが組立作業中にねじ切りから排出されるからである。
【０００７】
潤滑剤の保持力と炭素鋼の被覆の接着力を高めるために、リン酸亜鉛皮膜処理、リン酸マグネシウム皮膜処理又は混合リン酸塩皮膜処理等のリン酸塩皮膜処理系の処理が開発されてきた。当該処理は、鋼鉄に化学的に処理を施し、腐食保護を促進する接着性が高い結晶層を形成することからなる。
【先行技術文献】
【特許文献】
【０００８】
【特許文献１】国際公開第２００８／１０８２６３号公報
【非特許文献】
【０００９】
【非特許文献１】D Kuhlmann-Wilsdorfet al, “Plastic flow between Bridgman anvils under high pressures", J Mater Res, vol 6, no 12, Dec 1991
【発明の概要】
【発明が解決しようとする課題】
【００１０】
このタイプの表面処理は、しかしながら、クロム鋼には適用できない点で不都合である。また工業的規模では、技術的パラメータの制御が困難（潜在的な均一性の問題）であり、廃液を高価な態様で処理しなければならないという不都合がある。
【００１１】
シュウ酸処理タイプの表面処理は、シュウ酸で表面処理をすることに基づき、鋼鉄に用いられるが、環境問題が前記リン酸塩皮膜処理よりもより顕著であるという欠点がある。
【００１２】
潤滑剤の保持力と炭素鋼の被覆の接着力を高めるために、ショットブラスト加工、サンドブラスト加工及び他の衝撃加工等の機械的動作で表面を改変する解決方法もまた用いられてきた。しかしながら、観察される性能は低い。
【００１３】
亜鉛めっきや他の派生的な製法等のその他の製法は金属拡散を用いる。このタイプの製法は、工業的に扱いにくく高価であり、表面に亜鉛が存在するため廃液処理に問題がある。
【００１４】
環境基準をより満たすさらなる進歩として、「乾燥」潤滑製品として知られる製品が設計されてきたが、当該製品はＡＰＩタイプのグリースの使用に伴う多くの問題を解決する。したがって、乾燥熱硬化性滑動ニスタイプの潤滑剤は、高性能で、環境的にも有望な解決方法をもたらしてきた。
【００１５】
粘塑性タイプの系もまた、より良好な成果を得るために開発されてきた。
【００１６】
しかしながら、乾燥熱硬化性も粘塑性潤滑ニスも常に十分な摩耗耐性を示すとは限らない。
【課題を解決するための手段】
【００１７】
本発明は、耐摩耗性である乾燥潤滑ニスタイプ潤滑剤に分類される解決方法を提案する。
より的確には、本発明は、炭化水素坑井の掘削又は作業のための耐摩耗性ねじ式管状コンポーネントに関する。前記管状コンポーネントは、両末端の一方にねじ式領域があり、前記ねじ式領域はそのねじ式末端が雄型ねじか雌型ねじかにより外周面又は内周面上に作られており；少なくとも末端の部分がフルオロウレタンマトリックスを含む乾燥フィルムで被覆される。
【００１８】
補完的又は代用的な選択的な特徴を以下に明示する。
【００１９】
フルオロウレタンマトリックスはフルオロエチレンビニルエーテルの架橋により得ることができる。
【００２０】
固体潤滑剤の粒子はマトリックス中に分散されている.
固体潤滑剤の粒子は第１、２、３及び４類の少なくとも２つの類由来の潤滑剤の粒子を含む。
【００２１】
耐腐食剤はマトリックスに溶け込んでいる。
【００２２】
合成ワックス及び／又は油はマトリックスに溶け込んでいる。
【００２３】
添加剤はマトリックスに溶け込んでおり、機械的性質を補強する。
【００２４】
ねじ式領域全体が乾燥フィルムで被覆されている。
【００２５】
管状コンポーネント上にもたらされた金属／金属封止面は乾燥フィルムで被覆されている。
【００２６】
本発明はまた、互いに組み合わさった雄型ねじ式管状コンポーネント及び雌型ねじ式管状コンポーネントを含むねじ式管状接続部に関する。少なくとも１の当該ねじ式管状コンポーネントは上記のとおりである。
【００２７】
本発明はまた、炭化水素坑井の掘削又は作業のための耐摩耗性ねじ式管状コンポーネントを被覆する方法に関し、前記管状コンポーネントには両末端の一方にねじ式領域があり、前記ねじ式領域はそのねじ式末端が雄型ねじか雌型ねじかにより外周面又は内周面上に作られている。当該方法は以下の工程：
−架橋可能なフルオロエチレンビニルエーテル樹脂を含む系を得る工程；
−ねじ式領域（３；４）の少なくとも部分に少なくとも２０ミクロンを上回る厚さで前記系を堆積する工程；及び
−フルオロエチレンビニルエーテル樹脂を架橋してフルオロウレタンにする工程；
を含む。
【００２８】
補完的又は代用的な選択的な特徴を以下に明示する。
【００２９】
系は、架橋可能なフルオロエチレンビニルエーテル樹脂、好ましくは重合第２級アミンで中和されたカルボン酸基で官能化された架橋可能なフルオロエチレンビニルエーテル樹脂、の水分散液又は有機分散液であってよい。
【００３０】
系は、架橋可能なフルオロエチレンビニルエーテル樹脂、好ましくはエチレンオキシド基で官能化された架橋可能なフルオロエチレンビニルエーテル樹脂、のエマルジョンであってよい。
【００３１】
系は有機溶媒に溶解された架橋可能なフルオロエチレンビニルエーテル樹脂であってよい。
【００３２】
系は硬化剤、好ましくは脂肪族ポリイソシアネート系硬化剤、を含んでよい。
【００３３】
系は固体潤滑剤の粒子を含んでよい。
【００３４】
前記固体潤滑剤の粒子は第１、２、３及び４類の少なくとも２つの類由来の潤滑剤の粒子を含んでよい。
【００３５】
系は耐腐食剤を含んでよい。
【００３６】
系は合成ワックス及び／又は油を含んでよい。
【００３７】
系は補強添加剤を含んでよい。
【００３８】
フルオロエチレンビニルエーテル樹脂を含む系の堆積前に、砂の吹付、リン酸塩皮膜処理及び銅−亜鉛−スズの電解析出から構成される群から選択される表面処理の工程が行われてよい。
【００３９】
本発明の特徴や利点は、添付図面を参照して、本明細書の以下に詳細に記載されるであろう。
【図面の簡単な説明】
【００４０】
【図１】組立により２の管状コンポーネントを接続してなる接続部の線図である。
【図２】２のねじ式管状コンポーネントの組立曲線の線図である。
【図３】本発明に関する化学組成物である。
【図４】試験の配置の線図である。
【図５】別の試験の配置の線図である。
【発明を実施するための形態】
【００４１】
図１に示されるねじ式接続部は、雄型末端１を備える回転軸１０がある第１管状コンポーネント及び雌型末端２を備える回転軸１０がある第２管状コンポーネントを含む。この２つの末端１及び２はねじ式接続部の軸１０に対して放射状に配置された端子表面７及び８で各々終端となり、２つのコンポーネントの組立により相互に接続するように互いに協働するねじ式領域３と４を各々備える。当該ねじ式領域３及び４は台形で自己固定する等のねじタイプであってよい点で従来型である。さらに、組立により２のねじ式コンポーネントを接続した後、互いに緊密に干渉接触することが意図される金属／金属封止面５、６が雄型末端１のねじ式領域３、４と端子表面７の間にもたらされる。
【００４２】
少なくとも１のねじ式管状コンポーネントが、末端１、２の片方の少なくとも部分で、フルオロウレタンマトリックスを含む乾燥フィルムで被覆される。このフルオロウレタンマトリックスはフルオロエチレンビニルエーテル（ＦＥＶＥ）の架橋により得られるが、当該ＦＥＶＥはフッ素重合体ファミリーの部分を構成する。あるフッ素重合体を幅広い種類の基質の被覆に用いることは１９３０年代から知られていた。これらは耐化学性及び耐熱性、また耐水性に優れることを特徴とする。当該被覆は接触しても粘着しないばかりか、抗腐食特性の点で有利である。当該被覆としては、特に、ＰＶＤＦ（ポリフッ化ビニリデン）、ＰＴＦＥ、ＰＦＥ（テトラフルオロエチレンとヘキサフルオロエチレンの共重合体）及びＰＡＦ（ペルフルオロアルキルビニルエーテル共重合体）があげられる。しかしながら、これらは、高温（＞２００℃）で溶媒を用いなければフィルムを形成することができないため、使用が限定され、結局、表面エネルギーが低いフィルムしか得られず、その結果、得られたフィルムの金属に対する接着性は低い。
【００４３】
それに対して、出願人は、厳しい環境条件下でフルオロエチレンビニルエーテル樹脂のマトリックスを用いて優れたトライボロジー性能を獲得したが、当該マトリックスの摩擦係数はＰＴＦＥの摩擦係数（0.05〜0.2の範囲）の１．１倍以下である。フィルムに関する、架橋可能なフルオロエチレンビニルエーテルマトリックスを用いた試験でフルオロウレタンが生成したという、極めて決定的な試験が顕著に行われた。
【００４４】
図３に示されるように、出願人が用いたフルオロエチレンビニルエーテル（ＦＥＶＥ）は、ポリフッ化ビニリデン（ＰＶＤＦ）を置換し、特に、船舶用塗料等の建築的被覆、例えば、「コイル塗装」で溶媒を用いないことを主目的とする架橋可能な改変共重合体である。
【００４５】
化学構造に本発明に望ましい特性が特に補強される。フルオロエチレンモノマーは（特に、湿度及び腐食条件並びにＵＶに関する）耐候特性と共に硬度特性及び耐化学特性を付与してフッ素重合体の安定性を強化補強することができる。当該モノマーのフッ素原子は、その性質のため、水又は塩素イオンの拡散を低下させると同時にイオン化ポテンシャルを低下させることができ、それにより、酸及びアルカリに対する耐性がより優れ、遊離電子の形成を制限することができる。従って、溶媒及びＵＶに対してより優れた耐性が得られる。
【００４６】
ビニルエーテルモノマーがもたらす特性は、存在するアルキル基Ｒ１、Ｒ２及びＲ３の官能性（function）である。アルキル基の特性としては、フッ素重合体のＲ１について透明性、光沢及び硬度、フッ素重合体のＲ２について柔軟性、Ｒ３又は水酸基（−ＯＨ）について接着性がある。
【００４７】
Ｒ３は架橋部位並びに水中及び有機溶媒中でのフッ素重合体の溶解性の部位であることは注目されるべきである。
【００４８】
１の実施態様によれば、当該乾燥フィルムは以下の：
−架橋可能なフルオロエチレンビニルエーテル樹脂を含む水分散液を得る工程；
−ねじ式領域（３；４）の少なくとも部分に少なくとも２０ミクロンを上回る厚さで前記系を堆積する工程；
−フルオロエチレンビニルエーテル樹脂をＨＤＩタイプの親水性多官能性イソシアネートタイプ、メラミンタイプの硬化剤で架橋してフルオロウレタンを得る工程；
を含む方法を用いて得られる。
【００４９】
水中分散はビニルエーテル基で確実に行う。これらの基の部分は末端の水酸基での無水二塩基酸の反応の後に、カルボン酸で官能性化される。当該酸性官能基はその後、重合第２級アミンで中和される。フルオロエチレンビニルエーテル樹脂は、例えば、AGC Chemicals製LUMIFLON FD916又はFD1000であってよい。得られたカルボン酸塩は脱塩水中で直ちに分散されうる。
【００５０】
この水分散液は周囲温度（最低５℃）及び高温（最高２３０℃）で、水分散性脂肪族ポリイソシアネート等の硬化剤を用いて架橋されてよく、フルオロウレタンタイプの乾燥被覆が形成される。例えば、BAYER製BAYHYDUR 3100が用いられてよい。
【００５１】
最適架橋に必要な硬化剤の量は、最終被覆のNCO/OHの比率が極めてわずかに１未満であるように決定され、すなわち、分散液１００ｇのLUMIFLON FD916あたり１０〜１４．７ｇのBAYHYDUR 3100が必要である。
【００５２】
LUMIFLON FD916の水分散液の物理化学特性を以下の表に示す：
【００５３】
【表１】
0005847729.tif 000002
有利には、改変ポリジメチルシロキサンポリエーテルタイプのシリコン界面活性剤にはＦＥＶＥマトリックスが添加されてよく、これにより支持体の湿潤が改善される。ジプロピレングリコールｎ−ブチルエーテルタイプで蒸発率が低い融合剤を、Lumiflon FD916の乾燥抽出物の２．５％〜１０％質量パーセント、より好ましくは２．５％〜５％質量パーセントの範囲で加えると、重合物の外部樹脂加工による融合が促進され、フィルム形成温度が低下し、拡散を促進するための分散溶媒の表面張力を改変できることが考えられる。
【００５４】
有利には、合成ワックス及び／又は油ＦＥＶＥマトリックスに加えてよく、それによりフィルム形成能を改善し、摩擦を減少させることができる。当該ワックスは水分散液中にあってよく、当該油はエマルジョン状であってよい。
【００５５】
空気中及び周囲温度（２５℃）での保存期間が４時間を超えないＦＥＶＥと硬化剤の混合物は空気圧ガンスプレー系（pneumatic gun spraying system）の使用に適用されてよい。混合物及び被覆される表面の温度は近接しているのが好ましく、好ましくは、２０℃〜３０℃の範囲であるべきである。
【００５６】
有利には、適用温度で５分間の前乾燥工程もまたすすめられ、これは１０分間にわたり適用温度から８０℃へ徐々に温度を上げる乾燥工程前に行われる。最終乾燥工程又は硬化工程が１２０℃１５分間行われてよい。
【００５７】
ＦＥＶＥ系の架橋、より具体的には熱架橋、の後に被覆するフルオロウレタンの化学構造は以下のとおりである：
【００５８】
【表２】
0005847729.tif 000003
乾燥フルオロウレタンフィルムの厚さは３０〜６０ミクロンの範囲である。
【００５９】
銅−スズ−亜鉛電解堆積で前被覆された炭素鋼の試料及び従来型リン酸亜鉛皮膜処理が施された炭素鋼試料について行った試験は、乾燥フルオロウレタンフィルムの接着に関して極めて満足度が高かった。銅−スズ−亜鉛電解堆積による表面処理は、参照によって本明細書に組み込まれる特許文献１の開示に従ったに留意すべきである。
【００６０】
より具体的には、試験は図４に線図で示したスクラッチテストを用いて行った。当該テストはボウデンテスト（Bowden test）由来で、表面又は表面処理の接着力又は被覆接着を測定することができた。当該方法は、球状ビーズで被覆をせん断し及び変形することからなり、当該球状ビーズは負荷を受け、その負荷は増大する。当該方法は、摩擦係数とフィルム凝集の減少分に相当する臨界負荷という２の主要なトライボロジーパラメータを測定することができる。
【００６１】
実験条件は、Inconel 718から形成した直径5mmの球状圧子と上記金属試料及び以下のパラメータ：10Nから310Nへ（15N／秒の速度で）増加する負荷、ビーズの移動速度2mm／秒、期間20秒及び追跡長40mmで行った。測定された摩擦係数は小さく、負荷5Nでμ=0.05〜負荷80Nでμ=0.09の範囲であり、特に銅−スズ−亜鉛電解堆積タイプの表面処理のμは、負荷80Nで0.06と測定された。さらに、フルオロウレタン被覆の摩擦は、適用負荷にかかわらず、非常に安定と考えられる。このように、接触圧力を250から1.1Gpaまで高めると（接触圧力は表面処理のヤング率及び低負荷で表面処理を被覆した場合のヤング率を考慮して測定される）、一定摩擦値が得られ、それは、不均一な態様で応力がかかったねじ式領域は摩擦の点では均一な態様で反応するであろうという結論が導かれることを意味する。この性能は、フルオロウレタンマトリックスを含むフィルムを用いた接続部は肩トルクが比較的低値になりうることを特に意味する。
【００６２】
フルオロウレタンマトリックスを含むフィルムはまた、エポキシ被覆やいかなる表面処理に対しても、2.5GPaと同程度の高接触応力では特に摩擦係数が低い（μ=0.07）。フルオロウレタンマトリックスを含むフィルムは応力にかかわらず、摩擦での金属−金属接触の可能性を制限する。
【００６３】
臨界負荷はまたスクラッチテストを用いて測定され、その結果を以下の表に示す。
【００６４】
【表３】
0005847729.tif 000004
フルオロウレタンマトリックスを含むフィルムは、表面処理の性質（極性又は非極性）にかかわらず、粗度（リン酸亜鉛皮膜処理でＲｚ=１０μｍ、銅−スズ−亜鉛電解堆積でＲｚ=３μｍ）にかかわらず、多孔率にかかわらず、少なくとも広範囲で炭素鋼への優れた接着能を示す。
【００６５】
エポキシ被覆と比較したこの接着多価性は本発明の利点を強化する。
【００６６】
フィルムに関するトライボロジーの結果について、「高品質」接続部の組立作業におけるフルオロウレタンマトリックスを含むフィルムの性質を評価することを望んだ。より的確には、肩トルク抵抗値ＣＳＢやＴｏＳＲをモデル化して評価した。このトルクはオイル業界で用いられる高品質接続部の組立作業中に上昇し、これを図２に示した。図２の曲線は、行われた回転数の関数としての組立てトルク（又は締付け）を示す。
【００６７】
図からわかるように、「高品質」接続部の当該組立てトルクのプロファイルは４つの部分に分けられる。第１の部分Ｐ１では、ねじ式管状接続部の第１コンポーネントの雄型ねじ式要素（又はピン）の外部ねじは、同じねじ式管状接続部の第２コンポーネントの相当する雌型ねじ式要素（又はボックス）の内部ねじとはまだいかなる放射状締め付けもない。
【００６８】
第２の部分Ｐ２では、雄型及び雌型のねじ式要素のねじの幾何学的干渉が、組立が進むにつれて放射状の締め付けを（程度は低いが組立トルクを高めるように）おこす。
【００６９】
第３の部分Ｐ３では、雄型ねじ式要素の末端部分外周部での封止面が、雌型ねじ式要素の相当する封止面と放射状に干渉し、金属／金属封止を形成する。
【００７０】
第４の部分Ｐ４では、雄型ねじ式要素の前部末端表面が、雌型ねじ式要素の組立隣接部の環状表面がある軸隣接部にある。この第４の部分Ｐ４は組立の最終期に相当する。第３の部分Ｐ３のおわりに相当し、また第４の部分Ｐ４のはじめに相当する組立てトルクＣＡＢを肩トルク（shouldering torque）と表す。第４の部分Ｐ４の終わりに相当する組立てトルクＣＰを樹脂加工トルク（plastification torque）と表す。
【００７１】
この樹脂加工トルクＣＰを超えると、雄型組立隣接部（雄型ねじ式要素の末端部分）及び／又は雌型組立隣接部（雌型ねじ式要素の環状隣接部表面背後に位置する領域）は塑性変形され、また、封止面の樹脂加工による封止面間の接触の締め付けに関する性能が低下するかもしれない、と考えられる。樹脂加工トルクＣＰと肩トルクＣＡＢの価の差を肩トルク抵抗値ＣＳＢ（ＣＳＢ＝ＣＰ−ＣＡＢ）と表す。
【００７２】
ねじ式管状接続部は、組立の終わりに締め付けが最適化されるが、これは例えば、張力、稼働中の突発的な分解等のねじ式接続部の機械的抵抗が最適化されたことになり、封止性能も最適化されたことになる。ねじ式接続部の設計者は、すなわち、所定のタイプのねじ式接続部について、このタイプの接続部すべての接続について、（隣接部の樹脂加工とそれに伴う不都合を防ぐために）最適化組立トルクの値を樹脂加工トルクＣＰよりも低く、肩トルクＣＡＢよりも高く設定しなければならない。
【００７３】
組立終期にトルクがＣＡＢより低いと、雄型及び雌型の要素の正しい相対位置が確保されず、よって、封止面間の有効な封止も確保されない。さらに、分解のおそれもある。肩トルクＣＡＢの有効値は、同タイプの接続部について１の接続部と別の接続部とでは大きく変動するが、これは、雄型及び雌型の封止面の直径方向と軸方向の機械加工の許容値に依存し；最適化組立トルクは実質的には肩トルクＣＡＢよりも高いはずである。その結果、肩トルク抵抗値ＣＳＢの値が高くなれば、組立トルクを設定する限界が広くなり、ねじ式接続部は操作上の応力に対してより耐えうるであろう。
【００７４】
摩擦試験は、ブリッジマン型装置を用いて行った。当該タイプの装置については特に非特許文献１に記載されている。
【００７５】
ブリッジマン装置の図及び動作例は図５に記載されている。この装置は、以下の：
−選択された速度で回転することができるディスクＤＱ；
−第１アンビルＥＣ１であって、好ましくは円錐形で、ディスクＤＱの第１面に取り外せないように取付けられる；
−第２アンビルＥＣ２であって、好ましくは円錐形で、ディスクＤＱの第１面と反対の第２面に取り外せないように取付けられる；
−第１圧力要素ＥＰ１及び第２圧力要素ＥＰ２であって、例えば、選択された軸圧力Ｐをかけることができるピストン等；
−第３アンビルＥＣ３であって、好ましくは円筒形で、第１圧力要素ＥＰ１の１の面に取り外せないように取付けられる；
−第４アンビルＥＣ４であって、好ましくは円筒形で、第２圧力要素ＥＰ２の１の面に取り外せないように取付けられる；
を含む。
【００７６】
潤滑剤組成物を試験するために、ねじ式要素を構成するのと同一の材料の２つの断片を当該組成物で被覆し、第１試料Ｓ１と第２試料Ｓ２を形成する。次に、第１試料Ｓ１が第１アンビルＥＣ１と第３アンビルＥＣ３の空いている面の間に置かれ、第２試料Ｓ２が第２アンビルＥＣ２と第４アンビルＥＣ４の空いている面の間に置かれる。次に、ディスクＤＱを選択した速度で回転させ、第１圧力要素ＥＰ１と第２圧力要素ＥＰ２各々で選択された軸圧力Ｐ（例えばほぼ1.5GPa）を加え、各試料Ｓ１及びＳ２が受ける組立トルクが測定される。
【００７７】
軸圧力、回転速度及び回転角度はブリッジマンテストで選択され、組立の終わりのヘルツ圧力や隣接部表面の相対速度がモデル化される。
【００７８】
このような装置を使用して、パラメータ（組立トルクや回転速度）をいくつか組み合わせて固定して試料Ｓ１とＳ２を所定の組立トルクにすることができ、それにより、当該試料Ｓ１及びＳ２が設定された組立トルクプロファイルに厳密であるか、及び、特に、選択された組立トルクについて選択された閾値と少なくとも同等の回転数に摩耗前に完全に到達することができるかを確認することができる。
【００７９】
本発明では、選択された接触圧力が500Mpaであり、回転速度が10rpmであった。テスト試料は、13％Ｃｒ含有ステンレス鋼から形成され、機械加工され、その後、異なる処方の乾燥被覆で被覆された。当該処方は以下の表で肩トルク（ＣＳＢ又はＴｏＳＲ）と共に記載されている。
【００８０】
【表４】
0005847729.tif 000005
フルオロウレタンマトリックスを含むフィルムの肩トルクの値は100%API A3グリースの参照値よりもかなり高い。またアラルダイドや硬化エポキシ樹脂と同程度である。
【００８１】
有利にはＦＥＶＥマトリックスに溶け込んでいる腐食阻害剤を用いてフルオロウレタンマトリックスを含むフィルムの腐食に関する耐性を改善することができる。より的確には、フルオロウレタンマトリックスを含むフィルムの気候条件に関する耐性は、塩水噴霧試験（saline mist test）を用いた被覆にもたらされる抗腐食性保護を通じて研究された。抗腐食性保護はフルオロウレタンマトリックスを含むフィルムを腐食阻害顔料の存在下又は非存在下で試験した。これは、フルオロウレタン被覆の障壁効果を決定することと顔料性腐食阻害剤又は非顔料性腐食阻害剤とフルオロウレタンの最良の適合性を決定することに関与した。
【００８２】
研究された腐食阻害剤は：オルトリン酸ケイ酸ストロンチウムカルシウム亜鉛、リン酸ケイ酸カルシウム、ホウケイ酸カルシウム、ラメラ亜鉛、脂肪酸−アミン複合体、ゾル−ゲルハイブリッドである。
【００８３】
以下の表は、フルオロウレタンマトリックスを含むフィルムで被覆された、銅−スズ−亜鉛で電解堆積された炭素鋼表面に、様々な腐食阻害剤をもたらした場合の評価に関する。
【００８４】
【表５】
0005847729.tif 000006
【００８５】
【表６】
0005847729.tif 000007
フルオロウレタンマトリックスを含むフィルムの抗腐食性保護は、オルトリン酸ケイ酸ストロンチウムカルシウム亜鉛及びリン酸ケイ酸カルシウムの腐食阻害顔料を用いて大幅に改善され、ISO標準9227に従った1000時間以上の表面腐食耐性が得られ、点さび跡も剥離もなかった。
【００８６】
同時に、40℃の脱塩水で168時間の浸漬試験（フルオロウレタンマトリックスを含むフィルムで被覆されているリン酸亜鉛皮膜処理炭素鋼試料）を用いて耐水性が評価された。その結果として、MICROPOWDERS製商品名AQUABEAD 325Eのパラフィンワックスの水分散液で当該被覆を補強した場合に優れた耐水性が示された。水性パラフィンワックス分散物に添加された量は、LUMIFLON FD916の水分散液の乾燥抽出物に対して3％〜5％質量パーセントの範囲である。固体潤滑タイプ顔料の存在下又は非存在下でLumiflon FD916に対して乾燥抽出物5%の濃度でパラフィンワックスを加えると摩擦耐性が著しく改善され、すなわち、μ＝0.06に対して0.08〜0.1であることに注目すべきである。
【００８７】
同様に、固体潤滑剤をＦＥＶＥマトリックスに融合させることもできる。本明細書で用いられる「固体潤滑剤」の用語は固形で安定な物体を意味し、２つの摩擦表面の間に位置して、摩擦係数を下げたり、当該表面の摩耗や損傷を低下させうる。当該物体は機能的メカニズムや構造によって定義される異なるカテゴリーに分類されるが、それはすなわち：
−第１類：潤滑特性が結晶構造による固体であって、例えば、グラファイト、酸化亜鉛（ＺｎＯ）又は窒化ホウ素（ＢＮ）；
−第２類：潤滑特性が結晶構造及び組成物中の反応性化学元素による固体であって、例えば、二硫化モリブデン（ＭｏＳ２）、フッ化黒鉛、硫化スズ、硫化ビスマス、二硫化タングステン又はフッ化カルシウム；
−第３類：潤滑特性が化学反応性による固体であって、例えば、特定のチオ硫酸塩系化学化合物又はDesilube Technologies Inc.製Desilube 88（登録商標）；
−第４類：潤滑特性が摩擦応力下での可塑性挙動又は粘塑性による固体であって、例えば、ポリテトラフルオロエチレン（ＰＴＦＥ）又はポリアミド；
である。
【００８８】
フラーレンの特定の分類にもまた留意すべきであり；第１類のサブカテゴリーに分類される。フラーレンは、球状又は管状構造で、単層又は多層構造で、摩擦減少特性があり、摩擦表面で安定な転移フィルムを形成する特性がある分子であることを想起させるであろう。特に、例えば、炭素フラーレンタイプ又は二硫化金属タイプのフラーレンを用いることができる。
【００８９】
異なる類に属する少なくとも２の固体潤滑剤を組み合わせて用いることもまた推奨でき、それにより相乗効果が得られ、非常に高い潤滑性能を得ることができる。
【００９０】
有利には、機械的性質を補強するために窒化チタン若しくは炭化チタン等の添加剤がＦＥＶＥマトリックスに溶け込まれていてよく、又は摩擦係数を調節して鉱物層の摩擦耐性を高めるために鉱物ナノメートル粒子（アルミナ、シリカ）等が溶け込まれていてもよい。
【００９１】
他の被覆方法としてフルオロエチレンビニルエーテル樹脂に基づく系を組み込んでもよい。当該系は、例えば、架橋可能なフルオロエチレンビニルエーテル樹脂エマルジョン、好ましくは、エチレンオキシド基により官能化された当該樹脂エマルジョンからなってよい。当該系はまた、有機溶媒に溶解された架橋可能なフルオロエチレンビニルエーテル樹脂、芳香族炭化水素、ケトン、炭酸塩等からなってよい。
【００９２】
フルオロウレタンマトリックスを含むフィルムの適用は炭化水素坑井の調査や作業で用いられる接続部のねじ式領域に関するだけでなく、当該接続部の封止領域にも関する。実際、当該領域はしばしば干渉（干渉領域の雄型管状コンポーネントの直径は雌型管状コンポーネントの直径よりもわずかに長く、それにより封止表面が作られる）のために高いヘルツ応力を受け、その結果、摩耗もまたおこりやすい。
【００９３】
要するに、官能化フルオロエチレンビニルエーテル樹脂の架橋に基づくフルオロウレタンマトリックスを含むフィルムは、著しい摩擦性能を示し、それはエポキシ被覆と同等かそれより優れる。フルオロエチレンビニルエーテル樹脂の架橋可能な水性分散液に基づく関連する方法は、双コンポーネント又は多層被覆に関連する方法よりもより簡素に行うことができるという利点がある。
【００９４】
同様に、フルオロウレタンマトリックスを含むフィルムは、単一潤滑層において、熱硬化性被覆の硬度特性とＰＴＦＥ等の高応力下で変形可能な潤滑剤の特性を組み合わせて有するが、多層適用にみられる欠点はない。
【００９５】
同様に、フルオロウレタンマトリックスを含むフィルムの性能は、「テフロン化」の分野で用いられる従来の解決方法と比較して、低沸点で溶媒が放出されたり、硬化に過剰な温度を用いたりする欠点もなく、機械的保持（mechanical hold）が限定されるという欠点もない。
【図１】
0005847729.tif 000008
【図２】
0005847729.tif 000009
【図３】
0005847729.tif 000010
【図４】
0005847729.tif 000011
【図５】
0005847729.tif 000012